(57)【要約】【課題】  高感度で、カブリが少ない優れた光熱写真画像形成材料及び現像前の保存性と現像後の保存性に優れた光熱写真画像形成材料の提供。【解決手段】  支持体上に感光性ハロゲン化銀粒子、有機銀塩、還元剤及び結合剤を含有する感光層を設けた光熱写真画像形成材料に於いて、写真的有用化合物を放出する光応答ナノカプセルを含有することを特徴とする光熱写真画像形成材料。【選択図】        なし【特許請求の範囲】
【請求項１】
支持体上に感光性ハロゲン化銀粒子、有機銀塩、還元剤及び結合剤を含有する感光層を設けた光熱写真画像形成材料に於いて、写真的有用化合物を放出する光応答ナノカプセルを含有することを特徴とする光熱写真画像形成材料。
【請求項２】
前記光応答ナノカプセルの応答光が３００ｎｍ〜３μｍの範囲であることを特徴とする請求項１に記載の光熱写真画像形成材料。
【請求項３】
前記光応答ナノカプセルの光応答が分子内のシス体とトランス体の変換又は光開裂によることを特徴とする請求項１又は２に記載の光熱写真画像形成材料。
【請求項４】
前記写真的有用化合物が化学増感剤、増感色素、フタラジン化合物及び還元剤から選ばれる少なくとも１種の化合物であることを特徴とする請求項１〜３の何れか１項に記載の光熱写真画像形成材料。
【請求項５】
前記感光層又は該感光層に隣接する層中に架橋剤としてイソシアナート化合物又はビニルスルホン化合物を含有させることを特徴とする請求項１〜４の何れか１項に記載の光熱写真画像形成材料。
【発明の詳細な説明】
【技術分野】
【０００１】
本発明は熱現像により画像を形成する光熱写真画像形成材料に関するもので、特に高感度でカブリの少ない優れて画像を得ることができ、且つ、保存性に優れた光熱写真画像形成材料に関する。
【背景技術】
【０００２】
近年、医療や印刷の分野で環境保護や作業性の面から湿式処理に伴う廃液の出ない光熱写真材料が強く望まれており、特に熱現像により、高解像度で鮮明な黒色画像を形成することができる写真技術用途の光熱写真材料に関する技術が必要とされている。これらの写真材料は、１００℃以上の温度で現像が行われるので、光熱写真画像形成材料と呼ばれている。
【０００３】
従来からこのタイプの光熱写真画像形成材料は、色素で分光増感された高感度のハロゲン化銀粒子、有機銀塩及び還元剤を含む感光層と、該感光層に向けて照射した光が吸収されずに通過して支持体の界面や中間層や接着層等で乱反射するのを防ぐイラジエーション防止層或いは必要に応じて支持体の反対側に設けるバッキング層から構成され、更には感光層の上やバッキング層の上に取り扱い時の傷の付くのを防ぐための保護層が設けられている。
【０００４】
一般に光熱写真画像形成材料は、露光後加熱現像のみで画像を出すので処理が簡単であるが、感光層中に還元剤を内在させるので現像前後の画像の保存性を向上させることが重要となっている。高い感度を得るためには、ハロゲン化銀の化学増感や増感色素による分光増感が必須であるが、化学増感すると保存性が劣化し易くカブリを低減する化学増感法が求められている。化学増感した場合の保存性向上のためには、保存時の温度による影響を少なくするために、できるだけ高温度で現像して鮮明な画像が出るようにするのがよいのであるが、あまり高温にするとカブリが出易くなり、感度が低下する。そこで１２０℃±１０℃付近の温度で一般的には現像される。カブリを下げるためにメルカプト化合物を使用することが開示されている（例えば、特許文献１を参照）。しかし、メルカプト化合物ではカブリ抑制の効果が少なく、高い感度が得にくく保存性も向上させるのに限度があった。現像処理後の読影時シャウカステン暴露による焼き出し銀の抑制に使用されるポリハロメタン化合物はカブリ抑制と生保存性に有効であるが（例えば、特許文献２を参照）に開示されているが、使用量が多いと感度が低下するため限度があった。保存性の向上ために、結合剤の架橋剤として知られる化合物を使用する試みもされているが充分ではなかった。抑制剤をマイクロカプセルに格納する技術があったが充分でなかった（例えば、特許文献４を参照）。
【特許文献１】特開２０００−１９６８１号公報
【特許文献２】特開平９−３１９０２２号公報
【特許文献３】特開平６−１３０６０６号公報
【特許文献４】特開２００３−９８６２２号公報
【発明の開示】
【発明が解決しようとする課題】
【０００５】
本発明の目的は、高感度で、カブリが少ない優れた画像がえらることができる光熱写真画像形成材料を提供することにある。本発明の第２の目的は、現像前の保存性（以下、生保存性ともいう）と現像後の保存性（以下、画像保存性ともいう）に優れた光熱写真画像形成材料を提供することにある。
【課題を解決するための手段】
【０００６】
本発明の上記の目的は、下記各構成により達成される。
１．支持体上に感光性ハロゲン化銀粒子、有機銀塩、還元剤及び結合剤を含有する感光層を設けた光熱写真画像形成材料に於いて、写真的有用化合物を放出する光応答ナノカプセルを含有することを特徴とする光熱写真画像形成材料。
２．前記光応答ナノカプセルの応答光が３００ｎｍ〜３μｍの範囲であることを特徴とする前記１に記載の光熱写真画像形成材料。
３．前記光応答ナノカプセルの光応答が分子内のシス体とトランス体の変換又は光開裂によることを特徴とする前記１又は２に記載の光熱写真画像形成材料。
４．前記写真的有用化合物が化学増感剤、増感色素、フタラジン化合物及び還元剤から選ばれる少なくとも１種の化合物であることを特徴とする前記１〜３の何れか１項に記載の光熱写真画像形成材料。
５．前記感光層又は該感光層に隣接する層中に架橋剤としてイソシアナート化合物又はビニルスルホン化合物を含有させることを特徴とする前記１〜４の何れか１項に記載の光熱写真画像形成材料。
【発明の効果】
【０００７】
本発明の光応答ナノカプセルに格納化された化学増感剤、色素増感剤、フタラジン化合物又は還元剤を使用すると現像時の写真性能（感度及びカブリ特性）、生保存性及び画像保存性が優れている。本発明に更にハロメタン化合物を併用、イソシアナート又はビニルスルホニル化合物を含有すると熱現像時の常温写真性能、生保存性及び画像保存性が向上し、優れた効果を有する。
【発明を実施するための最良の形態】
【０００８】
以下、本発明を詳細に説明する。
【０００９】
本発明の光熱写真画像形成材料は、通常は支持体上に少なくとも１層の感光層及び該感光層に隣接する層を設けた少なくとも２層以上の層構成からなり、必要に応じて感光層の反対側に設けられるバッキング層、その保護層等が含まれる。上記光熱写真画像形成材料の感光層中には、分光増感色素で増感されてもよい感光性ハロゲン化銀粒子が含まれ、さらに該感光層又はその隣接層には銀源となる有機銀塩、銀塩を現像して銀画像を形成するための還元剤が含有され、本発明前記化合物が格納された光応答ナノカプセルが含有される。上記の光熱写真画像形成材料において必要によりイラジエーション防止用又はハレーション防止用の染料を含有する層が設けられる。
【００１０】
以下、本発明の光熱写真画像形成材料に含有される内包化に使用する光応答ナノカプセルについて詳述する。
【００１１】
次にナノカプセルに格納される化合物類、即ち、化学増感剤、増感色素、フタラジン化合物及び還元剤について順次説明する。
【００１２】
なお、上記光熱写真画像形成材料の感光層に含有される感光性ハロゲン化銀粒子、感光層又はその隣接層に含有される有機銀塩、感光層又はその隣接層に含有される高分子結合剤及び架橋剤について更に順次後述する。
【００１３】
（光応答ナノカプセル）
光応答ナノカプセルに使用するポリマーは、通常、ポリマーの側鎖上又は主鎖上に発色基を含有し、適当な波長の光に曝された際、トランス型から、双極性で、より親水性であり、可逆的なポリマーコンフォメーション変化を引き起こすことができシス型へと異性化される。その他の光応答化合物も、光刺激により、比較的無極性で疎水性の非イオン化状態から、親水性のイオン状態へと変換される。共重合により、温度応答性及び光応答のような複数の環境応答性を同一ポリマーに組み込むことも可能である。
【００１４】
素材について具体的に述べると、側鎖型光応答基ポリマーの場合には、芳香族アゾ化合物又はスチルベン誘導体のような光感応答性化合物を、反応性モノマーと複合させ、次いで、前記のような連鎖移動重合を使用して、単独重合するか、又は他の従来のモノマーと共重合するか、又は温度応答性もしくはｐＨ応答性のモノマーと共重合することができる。アゾベンゼンは下記のように４００ｎｍから９００ｎｍの波長の光ではトランス体へと逆に４００ｎｍ以下の紫外光ではシス体に変化をすることが知られており、置換基を制御することによりナノカプセルの開閉扉とすることができる。下記に光応答モードとポリマーに組み込むモノマーの具体例を示したが、本発明はこれらに限定されるものではない。アゾベンゼンに類似のスチルベンでは、−Ｎ＝Ｎ−基を−Ｃ＝Ｃ−基にしたものが同様に光応答を示すことができる。
【００１５】
【化１】
2005091842.tif 000002
【００１６】
尚、本発明においては、光応答ナノカプセルとその他の刺激（例えば温度等）に対して応答する化合物と組み合わせて使用することもできる。例えば、温度に対して応答性のポリマーの一端に、光応答基を複合させることもできる。そのような複合モノマー合成のための技術は多数知れれている。側鎖型光応答ポリマー及び主鎖型光応答ポリマーの両方が使用されるが、光応答ポリマー及びそのコポリマーは、典型的には、側鎖上に光応答基を含有するビニルモノマーから合成される。
【００１７】
これらの型のモノマーのコポリマーは、アクリルアミドのような水溶性コモノマー、又はイソプロピルアクリルアミド或いはアクリル酸のような温度もしくはｐＨに対して応答するコモノマーを用いて調製することができる。光応答化合物は、それらを疎水性から親水性のコンフォメーションへと変換する、ある波長の光を吸収した際に、異性化もしくはイオン化される分子であってもよいし、又はある波長の光を吸収した際に発熱するその他の色素分子であってもよい。前者の場合には、異性化が単独で鎖の拡大又は崩壊を引き起こすことができるが、後者の場合には、ポリマーが温度応答性でもある場合にのみ、ポリマーが分離する。光応答ポリマーは、通常、ポリマーの側鎖上に光吸収基を含有する。使用されている典型的な光吸収基は、芳香族ジアゾ基である。この型の色素を３５０〜４１０ｎｍのＵＶ光に曝した場合、比較的疎水性のトランス型の芳香族ジアゾ色素が、双極性で、より親水性のシス型へと異性化され、これが、ポリマーコンフォメーション変化を引き起こし、それにより、骨格への色素複合の程度及び骨格の主要単位の水溶性に応じて、濁っていたポリマー溶液が透明になる。
【００１８】
約７５０ｎｍの可視光への曝露は、逆の現象を起こさせる。そのような光応答化合物は、光により誘導される異性化によるコンフォメーション変化がポリマー鎖コンフォメーション変化を引き起こすよう、骨格の主鎖上に組み込まれてもよい。
【００１９】
親水性又は疎水性の状態による側鎖の変換は、個々の鎖を拡大させるか、又はそれらのコンフォメーションを崩壊させる。
【００２０】
ポリマー主鎖が光応答基を含有する場合には（例えば、アゾベンゼン色素）、光により誘導される異性化により、光により刺激された状態は、実際には収縮し、より親水性となる。
【００２１】
従って、光応答ポリマーで作製したナノカプセルに化合物を格納せしめれば、光照射により格納された化合物を系外に露出させることができる。露出によって初めて機能する物質であれば、そのときまで不活性状態にしておくことが可能である。
【００２２】
活性な本発明の種々の化合物を隔離格納させることにより、保存時の反応性を低下させ、保存性を格段に高めることができる。通常本発明の光熱写真画像形成材料の保存は、光の当たらない暗室にて保存されるから、露光時以外には光を当てないでおかれるのでこの機能を使用した素材の適用は好適である。
【００２３】
光応答ナノカプセル（以下、ナノカプセルともいう）は、応答材料から作製されるか、又は応答材料を成分として部分的に含めてもよい。応答材料は、望ましくは、応答ポリマーである。ナノカプセルは、望ましくは、単独、又は他の成分と組み合わせられた応答材料から作製されたシェルを有する。もう１つの実施態様において、中空粒子は、粒子の透過性を調節する、もう１つの配置の応答材料を含みうる。
【００２４】
例えば、応答材料は、刺激に応答して粒子の透過性に影響を与えることができるように粒子シェルの下層に存在してもよいし、又は粒子シェル内に散在していてもよい。ナノカプセルは、親水性又は疎水性のような粒子のいくつかの特徴に影響を与えるために追加されるコモノマー、又は粒子を所望の標的へと指向化する粒子表面上の標的化分子のような、他の成分を含ませてもよい。
【００２５】
本発明のナノカプセルのサイズは、２ｎｍ〜４００ｎｍの範囲の平均直径を有するものが好ましく、特にヘイズの点からは２００ｎｍ以下が好ましい。平均直径の計算は、ナノカプセルの全容積を球形に換算したときの直径と定義する。尚、この直径は透過型電子顕微鏡（ＴＥＭ）を使用し測定することができる。
【００２６】
光応答ポリマーのナノカプセルの作製法、
光応答ナノカプセルは、当業者に既知の例を参考にして作製することができる。ナノカプセルのサイズや形態の調節は、例えば、乳濁液、懸濁液、又は界面重合技術等利用することができる。
【００２７】
ナノカプセルは、デンドリマーを介してもよい。ナノカプセル内に写真薬剤の取り込みには、１つの実施態様において、薬剤は、コポリマーの調製中、コポリマーへに添加してもよい。薬剤の封入には、ポリマーと共にエタノールに溶解してもよいし、温度、ｐＨ、及びイオン強度の変化によってもよい。
【００２８】
ナノカプセルの調製の実施態様の１つとしては、特に超音波により発生させたバブル、即ちキャビティーの周囲に光応答ポリマーを単独又は他のモノマーと組みあわせて重合させることができる。キャビティーの大きさの調節は超音波発生の周波数や液の粘度、温度、ｐＨ、活性剤の種類、量等を適宜組み合わせて実施できる。超音波の周波数は２０ｋＨｚ〜１ＭＨｚまでの任意の周波数を選択することができるが、周波数が大きくなるに従い、キャビティーを小さくすることができる。
【００２９】
光応答ポリマーナノカプセルは、光応答素材、好ましくはポリマーから形成される。ナノカプセルは、光応答素材のみから形成されていてもよい。又は、粒子は、粒子を形成する素材とカップリングしているか、或いはそれに組み込まれた応答性素材を含んでいてもよい。又は、光応答素材は、光透過性等を調節することを可能にするために十分な程度に柔軟な封入材料で形成されたカプセル内に配置していてもよい。光応答させるための光の波長は、通常３００ｎｍ〜３μｍを利用することができる。３００ｎｍより短波長や３μｍよりも長波長でもよいが光応答素材の合成や光源の寿命から４００ｎｍから９００ｎｍが好ましい。
【００３０】
（化学増感剤）
本発明に使用する化学増感剤は光応答ナノカプセルに格納化され、画像様露光時に放出されハロゲン化銀を化学増感して感度を高めることができる。広くは不安定カルコーゲン化合物と分類される。不安定であるのは、熱現像のような加熱により分解し、カルコーゲン原子を放出することができる化合物であるからである。前記化合物としては無機硫黄化合物、チオ尿素化合物、チオセレン化合物、チオテルル化合物及びチウロニウム化合物等が好ましい。チオ尿素化合物はチオ尿素の水素原子をアルキル基（例えば、メチル基、エチル基、プロピル基又はオクチル基等）や芳香族基（例えば、フェニル基、ナフチル基又はクロロフェニル基等）やヘテロ環基（ピリジル基、フリル基、イミダゾール基）で置換した化合物であり、以下同様にセレン化尿素、テルル化尿素化合物は説明される。好ましい不安定硫黄、セレン又はテルル化合物の具体的構造式を下記に示す。
【００３１】
【化２】
2005091842.tif 000003
【００３２】
前記カルコーゲン化合物の添加量は、ハロゲンか銀１モルに対して１×１０-8モル〜１×１０-2モルが好ましい。次に本発明に使用するチウロニウム化合物は、チオ尿素の硫黄原子にイミダゾール基、オキサゾール基、チアゾール基、ベンズオキサゾール基、ベンズチアゾール基またはベンズイミダゾール基等がアルキレン基（例えば、メチレン基、エチレン基およびプロピレン基等）を介して結合したものが好ましい。チウロニウム化合物の添加量は、ハロゲン化銀１モルに対して１×１０-8モル〜１×１０-2モルが好ましい。添加時期は、化学増感時に添加してもよいし、化学増感後塗布直前までの間の任意の時期に添加してもよい。好ましい具体例を下記に示すが、本発明はこれらに限定されない。
【００３３】
【化３】
2005091842.tif 000004
【００３４】
（増感色素）
本発明に使用する増感色素は、必要により例えば特開昭６３−１５９８４１号、同６０−１４０３３５号、同６３−２３１４３７号、同６３−２５９６５１号、同６３−３０４２４２号、同６３−１５２４５号等の各公報、米国特許第４，６３９，４１４号、同第４，７４０，４５５号、同第４，７４１，９６６号、同第４，７５１，１７５号、同第４，８３５，０９６号等の各明細書に記載された増感色素が使用できる。本発明に使用される有用な増感色素は例えばＲｅｓｅａｒｃｈ  Ｄｉｓｃｌｏｓｕｒｅ  Ｉｔｅｍ１７６４３IV−Ａ項（１９７８年１２月ｐ．２３）、同Ｉｔｅｍ１８３１Ｘ項（１９７８年８月頁４３７）に記載もしくは引用された文献に記載されている。特に各種スキャナー光源の分光特性に適した分光感度を有する増感色素を有利に選択することができる。例えば特開平９−３４０７８号、同９−５４４０９号、同９−８０６７９号に記載の化合物が好ましく用いられる。特に好ましい増感色素の一般式（Ｄ）を下記に示す
【００３５】
【化４】
2005091842.tif 000005
【００３６】
式中、Ｚ1及びＺ2は、同一でも異なっていてもよく、硫黄原子またはセレン原子を表す。Ｙ1及びＹ4は水素原子を表す、Ｙ2が水素原子でない場合のＹ1、及びＹ5が水素原子でない場合のＹ4はメチル基、エチル基、ヒドロキシ基、メトキシ基を表す。Ｙ2及びＹ5＾は水素原子、炭素数３以下の置換、無置換のアルキル基（より好ましくは、例えば、メチル基、エチル基、プロピル基、メトキシメチル基、ヒドロキシエチル基等。）、ヒドロキシ基、メトキシ基、エトキシ基、単環式アリール基（より好ましくは、例えば、フェニル基、トリル基、アニシル基、２−ピリジル基、４−ピリジル基、２−チエニル基、２−フリル基等）、アセチルアミノ基、プロピオニルアミノ基を表す、Ｙ2はＹ1とで、Ｙ5はＹ4とで、それぞれ連結し、メチレンジオキシ基、トリメチレン基またはテトラメチレン基を形成しても良い。Ｙ3及びＹ6は水素原子を表すほか、Ｙ3はＹ2と、Ｙ6とＹ5とで、それぞれ連結し、メチレンジオキシ基、エチレンジオキシ基、トリメチレン基、テトラメチレン基、またはテトラデヒドロテトラメチレン基を形成しても良い。
【００３７】
Ｒ1及びＲ2は同一でも異なっていてもよく、総炭素数１２以下の置換、無置換のアルキル基又はアルケニル基を表す。アルキル基及びアルケニル基のより好ましい置換基としては、例えば、スルホ基、カルボキシ基、ハロゲン原子、ヒドロキシ基、炭素数６以下のアルコキシ基、炭素数１２以下の置換、無置換のアリール基（例えば、フェニル基、トリル基、スルホフェニル基、カルボキシフェニル基、ナフチル基、５−メチルナフチル基、４−スルホナフチル基等）、複素環基（例えば、フリル基、チエニル基等）、炭素数１２以下の置換されていてもよいアリールオキシ基（例えば、クロロフェノキシ基、フェノキシ基、スルホフェノキシ基、ヒドロキシフェノキシ基、ナフチルオキシ基等）、炭素数８以下のアシル基（例えば、アセチル基、プロピオニル基等）、炭素数６以下のアルコキシカルボニル基（例えば、エトキシカルボニル基、ブトキシカルボニル基等）、スルホニル基（例えば、ベンゼンスルホニル基、メタンスルホニル基等）、シアノ基、炭素数６以下のアルキルチオ基（例えば、メチルチオ基、エチルチオ基等）、炭素数８以下の置換、無置換のアリールチオ基（例えば、フェニルチオ基、トリルチオ基等）、炭素数１２以下の置換、無置換のカルバモイル基（例えば、カルバモイル基、Ｎ−エチルカルバモイル基等）、炭素数１２以下のアシルアミノ基（例えば、アセチルアミノ基、メタンスルホンアミノ基等）、炭素数８以下のアシルアミノカルボニル基（例えば、アセチルアミノカルボニル基、メタンスルホニルアミノカルボニル基等）、炭素数７以下のウレイド基（例えば、３−エチルウレイド基、３，３−ジメチルウレイド基等）等が挙げられる。置換基は、一個以上有していてもよい。Ｒ4は、水素原子を表す他、Ｒ4はＲ3と、又 はＲ5とそれぞれ連結して５員環または６員環をも形成出来ることを表す。Ｒ4は環を形成しない場合、置換されていても良い低級アルキル基を表す。Ｘは、電荷を中和するに必要な対イオンを表す。ｎは、０または１を表し、分子内塩の場合は０である。
【００３８】
Ｚ1及びＺ2がその構成原子群の一つとなって表わされる、前述の含窒素複素環核の具体例としては、例えば、ベンゾチアゾール、５−メチルベンゾチアゾール、５−エチルベンゾチアゾール、５−プロピルベンゾチアゾール、５，６−ジメチルベンゾチアゾール、５−メトキシベンゾチアゾール、５−エトキシベンゾチアゾール、５，６−ジメトキシベンゾチアゾール、５−メトキシ−６−メチルベンゾチアゾール、５−フェニルベンゾチアゾール、５−ｐ−トリルベンゾチアゾール、５−アセチルアミノベンゾチアゾール、５−プロピオニルアミノベンゾチアゾール、５−ヒドロキシベンゾチアゾール、５−ヒドロキシ−６−メチルベンゾチアゾール、５，６−ジオキシメチレンベンゾチアゾール、４，５−ジオキシメチレンベンゾチアゾール、５，６−トリメチレンベンゾチアゾール、ナフト〔１，２−ｄ〕チアゾール、−メチルナフト〔１，２−ｄ〕チアゾール、８−メトキシナフト〔１，２−ｄ〕チアゾール、８，９−ジヒドロナフトチアゾール、ベンゾセレナゾール、５−メチルベンゾセレナゾール、５−エチルベンゾセレナゾール、５−メトキシベンゾセレナゾール、５−エトキシベンゾセレナゾール、５，６−ジメチルベンゾセレナゾール、５−ヒドロキシベンゾセレナゾール、５−ヒドロキシ−６−メチルベンゾセレナゾール、ナフト〔１，２−ｄ〕セレナゾール、等が挙げられる。
【００３９】
Ｒ1及びＲ2が表す基の具体例としては、例えばメチル基、エチル基、プロピル基、アリル基、ペンチル基、ヘキシル基、メトキシエチル基、エトキシエチル基、フェネチル基、トリルエチル基、フェノキシエチル基、フェノキシプロピル基、ナフトキシエチル基、スルホフェネチル基、２，２，２−トリフルオロエチル基、２，２，３，３−テトラフルオロプロピル基、カルバモイルエチル基、ヒドロキシエチル基、２−（２−ヒドロキシエトキシ）エチル基、カルボキシメチル基、カルボキシエチル基、エトキシカルボニルメチル基、スルホエチル基、２−クロロ−３−スルホプロピル基、３−スルホプロピル基、２−ヒドロキシ−３−スルホプロピル基、３−スルホブチル基、４−スルホブチル基、２−（２，３−ジヒドロキシプロピルオキシ）エチル基、２−〔２−（３−スルホプロピルオキシ）エトキシ〕エチル基、アセチルアミノエチル基、メチルスルホニルアミノエチル基、メチルスルホニルアミノカルボニルエチル基、アセチルアニノカルボニルエチル基等が挙げられる。
【００４０】
Ｒ4が表す置換、無置換の低級アルキル基の好ましい具体例としては、メチル基、エチル基、プロピル基またはベンジル基が挙げられ、Ｒ4が表す置換されていても良い低級アルキル基または置換、無置換のフェニル基が表す好ましい具体例としては、メチル基、エチル基、プロピル基、ブチル基、ベンジル基、フェニル基、ｐ−メトキシフェニル基、ｐ−トリル基、等が挙げられる。
【００４１】
Ｘが表す対イオンの具体例としては、カチオンの場合にはカリウム、ナトリウム等のアルカリ金属イオン、トリエチルアンモニウム、Ｎ，Ｎ−ジメチルベンジルアンモニウム等のアンモニウムイオン、ピリジニウム等のインモニウムイオン等が挙げられ、アニオンの場合には塩素イオン、臭素イオン、沃素イオン等のハライドイオン、ｐ−トルエンスルホナート、ベンゼンスルホナート等のスルホナートイオン、アセタート等のカルボキシラートイオン、等が挙げられる。
【００４２】
前記一般式（Ｄ）で表される増感色素に於て、より好ましい増感色素は、一般式（Ｄ）により表される増感色素のうち、Ｚ1及びＺ2のうちの少なくともいずれか一方が硫黄原子を表す場合であり、Ｙ1及びＹ4は水素原子を表わし、Ｙ2及びＹ5がそれぞれ独立に水素原子、メチル基、エチル基、プロピル基、メトキシメチル基、ヒドロキシエチル基、ヒドロキシ基、メトキシ基、エトキシ基、フェニル基、アセチルアミノ基、アルキルチオ基（例えば、メチルチオ基、エチルチオ基等）、炭素数１２以下のアシル基（例えば、ベンゾイル基、ベンゼンスルホニル基、メタンスルホニル基、メタンスルフィル基、アセチル基、プロピオニル基等）を表すほか、Ｙ2はＹ3と、Ｙ5とＹ6とで、それぞれ、メチレンジオキシ基、テトラメチレン基、またはテトラデヒドロテトラメチレン基を表す。
【００４３】
【化５】
2005091842.tif 000006
【００４４】
【化６】
2005091842.tif 000007
【００４５】
【化７】
2005091842.tif 000008
【００４６】
（フタラジン化合物）
本発明の光応答ナノカプセルに格納するフタラジン化合物は、現像促進作用を示すもので、その機構は有機銀塩からの銀イオンを、フタラジン銀錯体を形成して物理現像核の銀粒子へ供給するキャリアーとして作用するもので、フタラジン環に各種置換基を導入して得ることができる。好ましいフタラジン化合物は一般式（２）で示すことができる。
【００４７】
【化８】
2005091842.tif 000009
【００４８】
式中、Ｒ2〜Ｒ7は、それぞれ独立に水素原子、ハロゲン原子、シアノ基、ヒドロキシ基、それぞれ置換基を有してもよいアルキル基、アルケニル基、アルキニル基、アルコキシ基、芳香族基、ヘテロ環基を表す。置換基の機能として拡散性を制御する基、吸着性基、酸性基等の基であってもよい。アルキル基、アルケニル基、アルキニル基、アルコキシ基の炭素数は、１〜６０が好ましく、特に好ましくは、１〜４０である。炭素数が４０より多いとカブリ抑制、色調や保存性において良い効果が得られなくなる。フタラジンの合成方法は、ＷＯ９６／０５１７６Ａを参考に合成することができる。好ましいフタラジン化合物の具体例を下記に示す。
【００４９】
【化９】
2005091842.tif 000010
【００５０】
（還元剤）
本発明に使用する好ましい光応答ナノカプセルに格納する還元剤は、光熱写真画像形成材料に含有され、熱現像で還元作用を示すもので、米国特許第３，７７０，４４８号、同３，７７３，５１２号、同３，５９３，８６３号等の各明細書に記載されているものを挙げることができる。特に好ましい還元剤は、ヒンダードフェノール類である。ヒンダードフェノール類としては、下記一般式（３）で表される化合物が挙げられる。
【００５１】
【化１０】
2005091842.tif 000011
【００５２】
（式中、Ｒは水素原子、又は炭素原子数１〜１０のアルキル基（例えば、−Ｃ4Ｈ9、２，４，４−トリメチルペンチル）、芳香族環基（例えば、フェニル基、ナフチル基、シクロペンタジエニル基、シクロヘキセニル基等）、又はヘテロ環基（フリル基、チオフェニル基、ピリジル基、オキサゾリル基、チアゾリル基等）を表し、Ｒ′及びＲ″は全て水素原子であることはなく、それぞれ独立に炭素原子数１〜２５の直鎖又は分枝のアルキル基（例えば、メチル、エチル、ｔ−ブチル）を表す。特に式中、Ｒが不飽和環基であることが好ましく、特にシクロへキセニル基が好ましい。
【００５３】
一般式（３）で表される化合物の具体例を以下に示す。ただし、本発明は、以下の化合物に限定されるものではない。
【００５４】
【化１１】
2005091842.tif 000012
【００５５】
前記一般式（３）で表される化合物を始めとする還元剤の使用量は、好ましくはハロゲン化銀と有機銀の総計の銀１モル当り１×１０-2〜１０モル、特に１×１０-2〜３モルである。添加方法は、前記光応答ナノカプセル化した添加方法に準じることができる。
【００５６】
（感光性ハロゲン化銀粒子）
本発明の光熱写真画像形成材料の感光層中に含有される感光性ハロゲン化銀は、シングルジェット若しくはダブルジェット法などの写真技術の分野で公知の任意の方法により、例えばアンモニア法乳剤、中性法、酸性法等のいずれかの方法で予め調製し、次いで本発明の他の成分と混合して本発明に用いる組成物中に導入することができる。この場合に感光性ハロゲン化銀と有機銀塩の接触を充分に行わせるため、例えば感光性ハロゲン化銀を調製するときの保護ポリマーとして米国特許第３，７０６，５６４号、同第３，７０６，５６５号、同第３，７１３，８３３号、同第３，７４８，１４３号、英国特許第１，３６２，９７０号各明細書に記載されたポリビニルアセタール類などのゼラチン以外のポリマーを用いる手段や、英国特許第１，３５４，１８６号明細書に記載されているような感光性ハロゲン化銀乳剤のゼラチンを酵素分解する手段、又は米国特許第４，０７６，５３９号明細書に記載されているように感光性ハロゲン化銀粒子を界面活性剤の存在下で調製することによって保護ポリマーの使用を省略する手段等の各手段を適用することができる。
【００５７】
感光性ハロゲン化銀は、画像形成後の白濁を低く抑えるために、また良好な画質を得るために粒子サイズが小さいものが好ましい。平均粒子サイズで０．１μｍ以下、好ましくは０．０１〜０．１μｍ、特に０．０２〜０．０８μｍが好ましい。又、ハロゲン化銀の形状としては特に制限はなく、立方体、八面体の所謂正常晶や正常晶でない球状、棒状、平板状等の粒子がある。又ハロゲン化銀組成としても特に制限はなく、塩化銀、塩臭化銀、塩沃臭化銀、臭化銀、沃臭化銀、沃化銀のいずれであってもよい。
【００５８】
上記ハロゲン化銀の量はハロゲン化銀及び後述の有機銀塩の総量に対し５０質量％以下好ましくは２５〜０．１質量％、更に好ましくは１５〜０．１質量％の間である。上記のハロゲン化銀形成成分を用いて有機銀塩の一部をハロゲン化銀に変換させる工程の反応温度、反応時間、反応圧力等の諸条件は作製の目的にあわせ適宜設定することができるが、通常、反応温度は−２０℃〜７０℃、その反応時間は３０秒〜１５時間であり、その反応圧力は大気圧に設定されるのが好ましい。
【００５９】
上記した各種の方法によって調製される感光性ハロゲン化銀は、不安定カルコーゲン化合物、例えば不安定含硫黄化合物、不安定セレン化合物又は不安定テルル化合物の１種単独や組みあわせの他に金化合物、白金化合物、パラジウム化合物又はこれらの組み合わせによって化学増感することができる。この化学増感の方法及び手順については、例えば米国特許第４，０３６，６５０号、英国特許第１，５１８，８５０号等の各明細書、特開昭５１−２２４３０号、同５１−７８３１９号、同５１−８１１２４号等の各公報に記載されている。又ハロゲン化銀形成成分により有機銀塩の一部を感光性ハロゲン化銀に変換する際に、米国特許第３，９８０，４８２号明細書に記載されているように、光応答カプセル以外に増感剤を存在させてもよい。
【００６０】
これらの感光性ハロゲン化銀には、照度不軌や、階調調整のために元素周期律表の６族から１０族に属する金属、例えばＲｈ、Ｒｕ、Ｒｅ、Ｉｒ、Ｏｓ、Ｆｅ等のイオン、その錯体又は錯イオンを含有させることができる。特に元素周期律表の６族から１０族に属する金属のイオン又は錯体イオンを含有することが好ましい。上記の金属としては、Ｗ、Ｆｅ、Ｃｏ、Ｎｉ、Ｃｕ、Ｒｕ、Ｒｈ、Ｐｄ、Ｒｅ、Ｏｓ、Ｉｒ、Ｐｔ、Ａｕが好ましく、中でも印刷製版用感光材料に使用される場合はＲｈ、Ｒｅ、Ｒｕ、Ｉｒ、Ｏｓから選ばれることが好ましい。これらの金属は錯体の形でハロゲン化銀に導入できる。
【００６１】
金属のイオン又は錯体イオンの含有量としては、一般的にはハロゲン化銀１モル当たり１×１０-9〜１×１０-2モルが適当であり、好ましくは１×１０-8〜１×１０-4モルである。これらの金属のイオン又は錯体イオンを提供する化合物は、ハロゲン化銀粒子形成時に添加し、ハロゲン化銀粒子中に組み込まれることが好ましく、ハロゲン化銀粒子の調製、つまり核形成、成長、物理熟成、化学増感の前後のどの段階で添加してもよいが、特に核形成、成長、物理熟成の段階で添加するのが好ましく、更には核形成、成長の段階で添加するのが好ましく、最も好ましくは核形成の段階で添加する。
【００６２】
添加に際しては、数回に渡って分割して添加してもよく、ハロゲン化銀粒子中に均一に含有させることもできるし、特開昭６３−２９６０３号、特開平２−３０６２３６号、同３−１６７５４５号、同４−７６５３４号、同６−１１０１４６号、同５−２７３６８３号等の各公報に記載されている様に粒子内に分布を持たせて含有させることもできる。好ましくは粒子内部に分布をもたせることができる。これらの金属化合物は、水或いは適当な有機溶媒（例えば、アルコール類、エーテル類、グリコール類、ケトン類、エステル類、アミド類）に溶解して添加することができるが、例えば金属化合物の粉末の水溶液もしくは金属化合物とＮａＣｌ、ＫＣｌとを一緒に溶解した水溶液を、粒子形成中の水溶性銀塩溶液又は水溶性ハライド溶液中に添加しておく方法、或いは銀塩溶液とハライド溶液が同時に混合されるとき第３の水溶液として添加し、３液同時混合の方法でハロゲン化銀粒子を調製する方法、粒子形成中に必要量の金属化合物の水溶液を反応容器に投入する方法、或いはハロゲン化銀調製時に予め金属のイオン又は錯体イオンをドープしてある別のハロゲン化銀粒子を添加して溶解させる方法等がある。
【００６３】
特に、金属化合物の粉末の水溶液もしくは金属化合物とＮａＣｌ、ＫＣｌとを一緒に溶解した水溶液を水溶性ハライド溶液に添加する方法が好ましい。粒子表面に添加する時には、粒子形成直後又は物理熟成時途中もしくは終了時又は化学熟成時に必要量の金属化合物の水溶液を反応容器に投入することもできる。
【００６４】
（有機銀塩）
本発明の光熱写真画像形成材料に含有さる有機銀塩は還元可能な銀源であり、還元可能な銀イオン源を含有する有機酸、ヘテロ有機酸及び酸ポリマーの銀塩などが用いられる。また、配位子が、４．０〜１０．０の銀イオンに対する総安定定数を有する有機又は無機の銀塩錯体も有用である。銀塩の例は、Ｒｅｓｅａｒｃｈ  Ｄｉｓｃｌｏｓｕｒｅ第１７０２９及び２９９６３に記載されており、次のものがある：有機酸の塩（例えば、没食子酸、シュウ酸、ベヘン酸、アラキジン酸、ステアリン酸、パルミチン酸、ラウリン酸等の塩）等が挙げられる。
【００６５】
本発明の光応答ナノカプセルに格納する化学増感剤、増感色素、フタラジン化合物及び還元剤は、本発明の光応答ナノカプセル１個に対して好ましくは１〜１００個格納され、その格納された化合物の添加総量はハロゲン化銀１モル当たり１０-8〜１０-2モル添加することが好ましい。添加する位置は、ハロゲン化銀の存在する感光層に限定する必要がなく、隣接層や下塗り層でもよい。添加する方法は前記格納化された化学増感剤と同様な方法で添加することができる。次に本発明に使用する感光性ハロゲン化銀粒子、結合剤、架橋剤、マット剤、支持体等について述べる。
【００６６】
（ハロメタン化合物）
本発明に好ましく使用するハロメタン化合物は、光カブリの抑制剤として使用され、その機構は、熱と光によりハロラジカルを生成して、ハロゲン化銀粒子のカブリ核を漂白すると考えられ、できるだけ常温ではラジカル生成の解裂反応せず、熱や光の作用を受けたときに、カブリ核を漂白できるハロラジカルを生成するものが好ましい。
【００６７】
この特性を引き出すには、トリハロメタン基の置換基の中に、ラジカルの安定機構を取り入れた分子構造を設計するのが好ましい。通常は１個の分子の中に、トリハロメタン基又はジハロメタン基を少なくとも１個有する化合物が好ましく、特に上記ハロメタン基がラジカルの安定性を制御する連結基を介して脂肪族基、芳香族環基或いはヘテロ環基に結合しているものが好ましい。
【００６８】
芳香族環やヘテロ環は２価の連結基を介して更に芳香族環やヘテロ環に連結してもよい。芳香族はフェニル基やナフタレン基が好ましく、これら環上にロゲン原子、例えば、塩素原子、臭素原子、フッ素原子、アルキル基、例えば、メチル基、エチル基、ブチル基、オクチル基、ドデシル基、オクタデシル基等、ヘテロ環基としては、例えば、ピリジン基、ピリミジン基、キノリン基、フラン環基、チオフェン環基、イミダゾール基、トリアゾール基、オキサゾール基、チアゾール基、チアジアゾール基、オキサジアゾール基等でこれら環上には、芳香族環と同様な置換基を有してもよい。
【００６９】
また、芳香族環やヘテロ環上にには、耐拡散性を付与するための基やハロゲン化銀への吸着を促進する基を置換してもよい。トリハロメタン基又はジハロメタン基に隣接する基がスルホニル基やカルボニル基が好ましいが、直接芳香族環やヘテロ環上に結合してもよく、結合の方式は限定されない。芳香族環やヘテロ環は完全に又は部分的に還元された環基が特に好ましい。トリハロメタン基又はジハロメタン基のハロゲン原子としては、臭素原子が好ましいが、塩素、フッ素、沃素でもよく、これらの組み合わせでもよい。好ましい構造を下記一般式（４）に示す。
【００７０】
【化１２】
2005091842.tif 000013
【００７１】
式中、Ｘ1、Ｘ2及びＸ3はそれぞれ独立に水素原子、ハロゲン原子（例えば、臭素原子、塩素原子等）、アシル基（例えば、アセチル基、ベンゾイル基等）アルコキシカルボニル基（例えば、メトキシカルボニル基、エトキシカルボニル基等）、アリールオキシカルボニル基（フェノキシカルボニル基、ナフチルオキシ岸カルボニル基等）、スルフォニル基、アルキル基（例えば、メチル基、エチル基等）又はアリール基（例えば、フェニル基、ナフチル基）を表すが、少なくとも２つはハロゲン原子である。Ｌ1は−Ｃ（＝Ｏ）−、−ＳＯ−または−ＳＯ2−を表し、ｐは０または１を表す。
【００７２】
Ｚ2で表される環は、飽和または不飽和の単環または縮環していてもよく、好ましくは炭素数６〜３０の単環または二環の基（例えばアダマンチル基、シクロブタン基、シクロプロパン基、シクロペンタン基、シクロオクタン基、シクロブテン基、シクロペンテン基、シクロヘキセン基、フェニル、ナフチル等）であり、より好ましくはアダマンチル基、シクロペンタン基、シクロヘキサン基、シクロヘキセン基、シクロヘキサノン基、シクロペンテン基、フェニル基、ナフチル基であり、更に好ましくは、フェニル基である。Ｚ2がヘテロ環の場合は、Ｎ、ＯまたはＳの少なくとも一つの原子を含む３ないし１０員の飽和もしくは不飽和のヘテロ環基であり、これらは単環であっても良いし、更に他の環と縮合環を形成してもよい。ヘテロ環基として好ましくは、縮合環を有していてもよい５ないし６員の飽和または不飽和ヘテロ環基であり、より好ましくは縮合環を有していてもよい５ないし６員の芳香族ヘテロ環基である。更に好ましくは窒素原子を含む縮合環を有していてもよい５ないし６員の飽和または不飽和ヘテロ環基であり、特に好ましくは窒素原子を１ないし４原子含む縮合環を有していてもよい５ないし６員の不飽和ヘテロ環基である。このようなヘテロ環基におけるヘテロ環として、イミダゾール、ピラゾール、ピリジン、ピリミジン、ピラジン、ピリダジン、トリアゾール、トリアジン、インドール、ホスホレン、プリン、チアジアゾール、オキサジアゾール、キノリン、フタラジン、ナフチリジン、キノキサリン、キナゾリン、シンノリン、プテリジン、アクリジン、フェナントロリン、フェナジン、テトラゾール、チアゾール、オキサゾール、ベンズイミダゾール、ベンズオキサゾール、ベンズチアゾール、インドレニン、テトラザインデンであり、より好ましくはイミダゾール、ピリジン、ピリミジン、ピラジン、ピリダジン、トリアゾール、トリアジン、チアジアゾール、オキサジアゾール、キノリン、フタラジン、ナフチリジン、キノキサリン、キナゾリン、テトラゾール、チアゾール、オキサゾール、ベンズイミダゾール、ベンズオキサゾール、ベンズチアゾール、テトラザインデンであり、更に好ましくはイミダゾール、ピリジン、ピリミジン、ピラジン、ピリダジン、トリアゾール、トリアジン、チアジアゾール、キノリン、フタラジン、ナフチリジン、キノキサリン、キナゾリン、シンノリン、テトラゾール、チアゾール、ベンズイミダゾール、ベンズチアゾールであり、特に好ましくはピペリジン、ピペラジン、ピリジン、チアジアゾール、キノリン、ベンズチアゾールである。これらの化合物の具体例を以下に挙げる。
【００７３】
【化１３】
2005091842.tif 000014
【００７４】
【化１４】
2005091842.tif 000015
【００７５】
（結合剤）
本発明の光熱写真画像形成材料の感光層又は非感光層に用いられる高分子結合剤としては、ハロゲン化銀、有機銀塩、還元剤が反応する場として好ましい素材、熱消色染料が８０〜２００℃以下の熱で消色する反応に好ましい素材、あるいは塩基発生前駆体が熱により速やかに塩基を発生するような素材が選択される。上記高分子結合剤としては例えばメタノールやエタノール等のアルコール類、メチルエチルケトンやアセトン等のケトン類、ジメチルスルホキシドやジメチルホルムアミド等を含む極性溶媒に溶解して用いられるポリマーと、水分散系ポリマーとがあり、本発明の光熱写真画像形成材料の高分子結合剤としては、いずれでもよい。また、好ましいポリマーの組成について更にガラス転移点が−２０℃から８０℃が好ましく、特に−５℃から６０℃が好ましい。ガラス転移点が高いと熱現像する温度が高くなり、逆に低いとカブリが発生し易くなり、感度の低下や軟調になるからである。
【００７６】
上記極性溶媒等に溶解して用いられるポリマーとしては例えば、ヒドロキシエチルセルロース、カルボキシメチルセルロース、メチルセルロース、エチルセルロースなどのセルロース誘導体、デンプンおよびその誘導体、ポリビニルアルコール、変性ポリビニルアルコール、ポリビニルブチラール、ポリアクリル酸ナトリウム、ポリエチレンオキシド、アクリル酸アミド−アクリル酸エステル共重合体、スチレン−無水マレイン酸共重合体、ポリアクリルアミド、アルギン酸ナトリウム、ゼラチン、カゼイン、ポリスチレン、ポリ酢酸ビニル、ポリウレタン、ポリアクリル酸、ポリアクリル酸エステル、スチレン−ブタジエン共重合体、アクリロニトリル−ブタジエン共重合体、塩化ビニル−酢酸ビニル共重合体、スチレン−ブタジエン−アクリル共重合体などが挙げられる。更に乾燥後、膜を形成したのち、その塗膜の平衡含水率の低いものが好ましく、特に含水率の低いものとして、例えばセルロースアセテート、セルロースアセテートブチレート、ポリ（メチルメタクリル酸）などのポリ（アクリル酸エステル）類、ポリ（アクリル酸）、ポリ（メタクリル酸）、ポリ（塩化ビニル）、コポリ（スチレン−無水マレイン酸）、コポリ（スチレン−アクリロニトリル）、コポリ（スチレン−ブタジエン）、ポリ（ビニルアセタール）類（例えば、ポリ（ビニルホルマール）及びポリ（ビニルブチラール））、ポリ（エステル）類、ポリ（ウレタン）類、フェノキシ樹脂、ポリ（塩化ビニリデン）、ポリ（エポキシド）類、ポリ（カーボネート）類、ポリ（ビニルアセテート）、セルロースエステル類、ポリ（アミド）類を挙げることができる。
【００７７】
（架橋剤）
結合剤は、単独で造膜することにより、下層や上層との接着を保持し、傷の付きにくい膜強度を得ることができるが、架橋剤を使用することにより更に膜接着や膜強度を高めることができる。又、架橋剤は他に上記膜物性向上のためのみでなく、カブリ抑制や保存性をよくすることができる。その機構は、以下のように推定される。
【００７８】
支持体や下塗り層の表面にコロナ放電処理することにより生成するアミン化合物類は、塗布された感光層へ移行し、カブリを増大させる。しかし、該アミン化合類を捕捉したり、不活性化する架橋剤の存在は、カブリ発生を抑制する。
【００７９】
上記アミン化合物の生成は、空気中の窒素と膜中の水素原子や場合によっては酸素原子等がコロナ放電時にプラズマ状態になり、原子の再配列が進行することによる。ｐＨ調節剤として使用するアンモニア水もカブリ増大の起因物質として反応に預かると考えられる。その他に、写真添加剤として使用される素材の中の微量の不純物の中にカブリを増大させるものやカルコーゲン増感剤の使用において、増感後生成する分解物のアミン化合物類があると推定されている。
【００８０】
架橋剤の使用に際しては、下塗り層、ＡＨ層、感光層、保護層、バッキング層又はバッキング保護層等に添加する方法等がある。塗布液の安定性の観点から、塗布直前にスタチックミキサーを使用して添加することが好ましいが、塗布液の調製時に添加してもよい。好ましい架橋剤は、イソシアナート基又は、ビニルスルホニル基を有する架橋剤が好ましい。特に好ましい架橋剤はイソシアナート基又はビニルスルホニル基を少なくとも２個、より好ましくは３個有する多官能型架橋剤を挙げることができる。ビニルスルホニル化合物の合成方法は、特開２００３−２８７４を参考にすることができる。好ましい架橋剤としてＨ−１〜Ｈ−１３を下記に示す。
【００８１】
（Ｈ−１）ヘキサメチレンジイソシアナート
（Ｈ−２）ヘキサメチレンジイソシアナートの３量体
（Ｈ−３）トリレンジイソシアナート
（Ｈ−４）フェニレンジイソシアナート
（Ｈ−５）キシリレンジイソシアナート
【００８２】
【化１５】
2005091842.tif 000016
【００８３】
本発明の内包化化合物と併用するイソシアナート基又はビニルスルホニル基を有する化合物は、本発明の内包化剤の１モルに対して１×１０-2〜１×１０3モル添加することが好ましい。添加する位置は、ハロゲン化銀の存在する感光層に限定する必要がなく、隣接層や下塗り層でもよい。添加する方法は、内包化剤と同様な方法で添加することができる。
【００８４】
（必要によってＡＩ層又はバッキング層に使用される染料）
本発明の光熱写真画像形成材料は、必要により該光熱写真画像形成材料のイラジエーション防止用又はハレーション防止用のＡＩ層又はバッキング層が設けられ、該ＡＩ層又はバッキング層に用いられる染料としては画像露光光を吸収する染料であればよいが、好ましくは前述した米国特許第５，３８４，２３７号公報等に記載される熱消色性染料が用いられる。用いられる染料が熱消色性でない場合は、使用量が光熱写真画像形成材料に画像障害を及ぼさない範囲に限定されるが、熱消色性染料であれば必要にして十分な量の染料を添加することができる。
【００８５】
（マット剤）
マット剤としては有機物及び無機物の何れでもよく、無機物のマット剤としては、例えばスイス特許第３３０，１５８号明細書に記載のシリカ、スイス特許第３３０，１５８号明細書に記載のポリスチレン或いはポリメタアクリレート、米国特許第３，０７９，２５７号明細書に記載のポリアクリロニトリル、米国特許第３，０２２，１６９号明細書に記載のポリカーボネート等を用いることができる。
【００８６】
マット剤の形状は、定形、不定形どちらでも良いが、好ましくは定形で、球形が好ましく用いられる。マット剤の大きさはマット剤の体積を球形に換算したときの直径で表される。本発明においてマット剤の粒径とはこの球形換算した直径のことを示すものとする。本発明に用いられるマット剤は、平均粒径が０．５〜１０μｍであることが好ましく、更に好ましくは１．０〜８．０μｍである。又、粒子の単分散度は５０以下であることが好ましく、更に好ましくは４０以下であり、特に好ましくは２０以下となるマット剤である。ここで、粒子の単分散度は粒子径の標準偏差を粒子径の平均値で割り１００を掛けた数字で表される。本発明に係るマット剤の添加方法は、予め塗布液中に分散させて塗布する方法であってもよいし、塗布液を塗布した後、乾燥が終了する以前にマット剤を噴霧する方法を用いてもよい。
【００８７】
（支持体）
支持体としては、紙、合成紙、不織布、金属箔、プラスチックフィルムなどの支持体が使用可能であり、またこれらを組み合わせた複合シートを任意に用いてもよい。
【００８８】
〈画像露光〉
露光方法としては、特開平９−３０４８６９号明細書、同９−３１１４０３号および特開２０００−１０２３０号公報記載の方法によりレーザー露光することができる。
【００８９】
〈熱現像装置〉
光熱写真画像形成材料を現像する装置は、特開平１１−６５０６７号公報、同１１−７２８９７号および同８４６１９号公報記載の装置を使用することができる。
【実施例】
【００９０】
以下、本発明の発明を実施例を挙げて具体的に説明するが、本発明の実施の態様はこれらにより限定れものではない。
【００９１】
（光応答ナノカプセルの作製）
表面活性剤１×１０-1モル／Ｌのジメチルジオクタデシルアンモニウムクロリドを含有する水性溶液の５００Ｗ、７００ｋＨｚの超音波処理（６０℃で１時間）により、１００ｎｍ±１０ｎｍの範囲の直径を有し、写真薬剤を格納可能な中空部位を形成させるためにバブルを発生させた。生成したバブル１Ｌにｔｅｒｔ−ブチルアクリレート６ｇ、光応答モノマー（表１記載）を６ｇ、ジビニルベンゼン７０ｍｇ、及びフリーラジカル開始剤アゾイソブチロニトリル（ＡＩＢＮ）を添加した。酸素を除去するため、高純度アルゴンガスを溶液に通した。混合物を５５℃で２時間攪拌した後、ＵＶにより重合を開始した。条件は４００Ｗ、λ２５４ｎｍ、照射時間は５分とした。ポリマーをメタノール中で沈殿させることにより、界面活性剤を除去した。１Ｈ−ＮＭＲが界面活性剤のないことを示すまで、ポリマーをテトラヒドロフランに再溶解させ、メタノール中で再沈殿させた。得られた光応答ナノカプセルをメチルエチルケトン液に分散させた状態で得た。収率は８６％であった。この調整されたナノカプセル分散液（固形分１２％）に本発明の化学増感剤、増感色素、還元剤等を加え（表１記載）、カプセル内に格納させた。格納は前記化合物をカプセル内に格納が可能な理論量の５０％を加えた後、周波数７００ｋＨｚの超音波を５分間掛けて格納させたのち、出力５００Ｗ、発光極大３６５ｎｍの輝線スペクトルを示す水銀ランプで光応答置換基をシス体に変換させた。尚、モノマー１を使用したカプセルをＣ−Ｉ、モノマー２を使用したカプセルをＣ−II、モノマー３を使用したカプセルをＣ−IIIとした。
【００９２】
（光熱写真画像形成材料の作製）
実施例１
〈下引済み支持体の作製〉
厚さ１７５μｍのポリエチレンテレフタレート支持体の両面に６００Ｗ／ｍ2・分のコロナ放電処理を施し、一方の面に下記下引塗布液ａ−１を乾燥膜厚０．８μｍになるように塗設し乾燥させて下引層Ａ−１を設け、また反対側の面に下記下引塗布液ｂ−１を乾燥膜厚０．８μｍになるように塗設し乾燥させて下引層Ｂ−１を設けた。
【００９３】
《下引塗布液ａ−１》
ブチルアクリレート（３０質量％）、ｔ−ブチルアクリレート（２０質量％）、スチレン（２５質量％）、２−ヒドロキシエチルアクリレート（２５質量％）の共重合体ラテックス液（固形分３０％）                                                ２７０ｇ
ヘキサメチレン−１，６−ビス（エチレンウレア）                      ０．８ｇ
水で１ｌに仕上げる。
【００９４】
《下引塗布液ｂ−１》
ブチルアクリレート（４０質量％）、スチレン（２０質量％）、
グリシジルアクリレート（４０質量％）、の共重合体ラテックス液（固形分３０％）
２７０ｇ
ヘキサメチレン−１，６−ビス（エチレンウレア）                      ０．８ｇ
水で１ｌに仕上げる。
【００９５】
引き続き、下引層Ａ−１及び下引層Ｂ−１の上表面に、６００Ｗ／ｍ2・分のコロナ放電を施し、下引層Ａ−１の上には、下記下引上層Ａ−２を設け、下引層Ｂ−１の上には下記下引上層Ｂ−２を設けた。
【００９６】
《下引上層Ａ−２》
ゼラチン                                                    ０．４３ｇ／ｍ2
シリカ粒子（平均粒径３μｍ）                                ０．０１ｇ／ｍ2
《下引上層塗布液Ｂ−２》
スチレンブタジエン共重合ラテックス液（固形分２０％）        ０．０８ｇ／ｍ2
ポリエチレングリコール（質量平均分子量６００）              ０．０６ｇ／ｍ2
〈ハロゲン化銀粒子乳剤Ａの調製〉
水９００ｍｌ中にイナートゼラチン７．５ｇ及び臭化カリウム１０ｍｇを溶解して温度２８℃、ｐＨを３．０に合わせた後、硝酸銀７４ｇを含む水溶液３７０ｍｌと（９８／２）のモル比の臭化カリウムと沃化カリウムを含む水溶液３７０ｍｌをｐＡｇ７．７に保ちながらコントロールドダブルジェット法で１０分間かけて添加した。硝酸銀の添加と同期してヘキサクロロイリジウムのナトリウム塩を１０-6モル／銀１モル添加した。その後４−ヒドロキシ−６−メチル−１，３，３ａ，７−テトラザインデン０．３ｇを添加しＮａＯＨでｐＨを５に調整して平均粒子サイズ３６ｎｍ、投影直径面積の変動係数８％、〔１００〕面比率８７％の立方体沃臭化銀粒子を得た。この乳剤にゼラチン凝集剤を用いて凝集沈降させ脱塩処理後フェノキシエタノール０．１ｇを加え、１Ｌに仕上げｐＨ５．９、ｐＡｇ７．５に調整して、３６℃、２４時間乾燥してハロゲン化銀粒子乳剤Ａを３５０ｇを得た。
【００９７】
〈水分散有機銀塩の調製〉
４７２０ｍｌの純水にベヘン酸１１１．４ｇ、アラキジン酸８３．８ｇ、ステアリン酸５４．９ｇを８０℃で溶解した。次に高速で攪拌しながら１．５モルの水酸化ナトリウム水溶液５４０．２ｍｌを添加し濃硝酸６．９ｍｌを加えた後、５５℃に冷却して有機酸ナトリウム溶液を得た。上記の有機酸ナトリウム溶液の温度を５５℃に保ったまま、前記ハロゲン化銀粒子乳剤Ａ（銀０．０３８モルを含む）と純水４２０ｍｌを添加し５分間攪拌した。次に１モルの硝酸銀溶液７６０．６ｍｌを２分間かけて添加し、さらに２０分攪拌し、この時点で化学熟成を行う場合には、内包化化学増感剤をハロゲン化銀１モル当たり、２×１０-5モル加え加え化学熟成を５７℃４６分行った。熟成終了後、濾過により水溶性塩類を除去した。その後、濾液の電導度が２μＳ／ｃｍになるまで脱イオン水による水洗、濾過を繰り返し、最後に乾燥し、固形分３３５ｇを得た。この時点で化学熟成を行う場合には、
〈感光層及びバッキング層の塗布〉
前記下引層を施した支持体上に以下の各層を順次形成し、試料を作製した。尚、乾燥は各々４５℃，１分間で行った。
【００９８】
《バッキング層側塗布》
バック面側には以下の熱消色性染料組成物の水溶液又は水分散体にさらに水に加えて調製した塗布液を以下の付き量なるように塗布乾燥してバッキング層を形成した。
【００９９】
《バッキング層塗布》
イナートゼラチン                                              １．８ｇ／ｍ2
染料Ｃ                                              １．２×１０-5モル／ｍ2
活性剤：Ｎ−プロピルオクチルスルホンアミド酢酸              ０．０２ｇ／ｍ2
ジヘキシルスルホ琥珀酸ナトリウム塩                          ０．０２ｇ／ｍ2
架橋剤：１，２−ビス（ビニルスホンアミド）エタン            ０．０２ｇ／ｍ2
《バッキング保護層の塗布》
イナートゼラチン                                              １．１ｇ／ｍ2
架橋剤：１，２−ビス（ビニルスホンアミド）エタン            ０．０１ｇ／ｍ2
活性剤：Ｎ−プロピルパーフロロオクチルスルホンアミド酢酸
０．０２ｇ／ｍ2
マット剤（ＰＭＭＡ：平均粒子径５μｍ）                      ０．１２ｇ／ｍ2
《感光層側の塗布》
《イラジエーション防止層の塗布》
結合剤：ＰＶＢ−１                                            ０．４ｇ／ｍ2
染料：Ｃ（バッキン層と同種）
感光層形成のため以下の組成物をメチルエチルケトン溶媒に溶解した塗布液を調製した。この塗布液を４３℃に保ち、以下の付き量になるように塗布乾燥した。銀量として０．８６ｇ／ｍ2になる量の調製液をポリマー結合剤と混合した。
【０１００】
結合剤：ＰＶＢ−１（イラジエーション防止層と同種）            ２．６ｇ／ｍ2
ナノカプセルに格納された化学増感剤：表１記載            ５×１０-5モル／ｍ2
ナノカプセルに格納された増感色素：表１記載              １×１０-5モル／ｍ2
ナノカプセルに格納されていない増感色素Ｄ：              １×１０-5モル／ｍ2
ナノカプセルに格納されたフタラジン：表１記載            １×１０-5モル／ｍ2
ナノカプセルに格納されていない非置換フタラジン：        １×１０-5モル／ｍ2
カブリ防止剤−１：ピリジニウムヒドロブロミドペルブロミド
０．３ｍｇ／ｍ2
カブリ防止剤−２：イソチアゾロン                            １．２ｍｇ／ｍ2
ナノカプセルに格納された還元剤：表１記載                ３×１０-4モル／ｍ2
ナノカプセルに格納されていない還元剤：具体例１          ２×１０-3モル／ｍ2
比較として２，５−ジ−ｔ−ブチル−４−メチルフェノール（ＨＰ−Ｏ）
２×１０-3モル／ｍ2
架橋剤：表１記載                                        ２×１０-5モル／ｍ2
《表面保護層》
以下の組成物を加えて調製した塗布液を、以下の付き量になるように感光層上に塗布乾燥して表面保護層を形成した。
【０１０１】
セルロースアセテートブチレート                                １．２ｇ／ｍ2
４−メチルフタル酸                                            ０．７ｇ／ｍ2
テトラクロロフタル酸                                          ０．２ｇ／ｍ2
テトラクロロフタル酸無水物                                    ０．５ｇ／ｍ2
シリカマット剤（平均粒径５μｍ）                              ０．５ｇ／ｍ2
界面活性剤Ｅ                                                  ０．１ｇ／ｍ2
【０１０２】
【化１６】
2005091842.tif 000017
【０１０３】
〈写真性能の評価〉
上記作製した試料を５ｃｍ×１２ｃｍのサイズで５０枚用意した後、２つに分け、一方を２３℃で４６％ＲＨの雰囲気下、８１０ｎｍの半導体レーザー露光用の感光計で露光し、露光後１３０℃で８秒間加熱後、得られた試料の写真性能を評価した（常温写真性能）。別の一方は２３℃ＲＨ４６％で機密性のアルミ箔包装袋に減圧（１０ｈＰａ）熱シールし、４８℃の恒温室に３０日間保存した後、同様に露光、現像して性能を評価した（高温写真性能、即ち、生保存性）。なお、レーザー露光及び現像処理は２３℃±１℃相対湿度５４％±１％に調湿した部屋で行った。
【０１０４】
上記感度およびカブリの測定は透過光用濃度計により測定した。感度はカブリ濃度より０．３高い濃度を与える露光量の比の逆数で評価し、試料１０１を基準（１００）として相対評価で表わした。現像後の保存性（画像保存性）は、現像済み試料を１００００ルクスの輝度のシャウカステン上に１０時間放置した後の光カブリ値を示した。
【０１０５】
結果を以下に示す。
【０１０６】
【表１】
2005091842.tif 000018
【０１０７】
以上の結果ら明らかなように、本発明の光応答ナノカプセルに格納化された化学増感剤、色素増感剤、フタラジン化合物又は還元剤を使用すると現像時の写真性能（感度及びカブリ特性）、生保存性及び画像保存性が優れていることがわかる。本発明に更にハロメタン化合物を併用、イソシアナート又はビニルスルホニル化合物を含有すると熱現像時の常温写真性能および生保存性及び画像保存性が向上していることがわかる。